(57)【要約】【課題】銅柱バンプ上の金属間化合物（ＩＭＣ）の良好な接合のための構造を提供する。【解決手段】本発明による柱構造は、チタン含有シード層、銅含有柱層、前記銅含有柱層上の拡散バリア層、前記拡散バリア層上の金属間化合物（IMC）であって、前記銅含有柱層からの拡散ではなく、前記拡散バリア層の上に配置されたＣｕ原子を含む金属間化合物、及び前記金属間化合物上のはんだ層を含み、前記はんだ層は８μｍより大きい厚さを有し、かつSn、SnAg、Sn-Pb、SnAgZn、SnZn、SnBi-In、Sn-In、Sn-Au、SnPb、SnZnIn、またはSnAgSbから選択される。【選択図】図１
2015135974.tif 000002
【特許請求の範囲】
【請求項１】
チタン含有シード層、
銅含有柱層、
前記銅含有柱層上の拡散バリア層、
前記拡散バリア層上の金属間化合物であって、前記銅含有柱層からの拡散ではなく、前記拡散バリア層の上に配置されたＣｕ原子を含む金属間化合物、及び
前記金属間化合物上のはんだ層を含み、
前記はんだ層は８μｍより大きい厚さを有し、かつSn、SnAg、Sn-Pb、SnAgZn、SnZn、SnBi-In、Sn-In、Sn-Au、SnPb、SnZnIn、またはSnAgSbから選択される、柱構造。
【請求項２】
前記拡散バリア層は、ニッケル、ニッケルリンNi（P）、ニッケルバナジウムNi（V）、またはそれらの組み合わせを含む請求項１に記載の柱構造。
【請求項３】
前記拡散バリア層は０．５μｍ〜４μｍの厚さを持つ請求項１又は２に記載の柱構造。
【請求項４】
前記銅含有柱層は３０μｍ〜１５０μｍの厚さを持つ請求項１から３のいずれか１項に記載の柱構造。
【請求項５】
プリント回路板、及び
前記プリント回路板とフリップチップ接合され、柱構造を有する半導体ウエハを含み、前記柱構造は、
チタン含有シード層、
銅含有柱層、
前記銅含有柱層上の拡散バリア層、
前記拡散バリア層上の金属間化合物であって、前記銅含有柱層からの拡散ではなく、前記拡散バリア層の上に配置されたＣｕ原子を含む金属間化合物、及び
前記プリント回路板とフリップチップ接合するはんだ層を含み、
前記はんだ層は８μｍより大きい厚さを有し、かつSn、SnAg、Sn-Pb、SnAgZn、SnZn、SnBi-In、Sn-In、Sn-Au、SnPb、SnZnIn、またはSnAgSbから選択される、フリップチップボンディング構造。
【請求項６】
前記拡散バリア層は、ニッケル、ニッケルリンNi（P）、ニッケルバナジウムNi（V）、またはそれらの組み合わせを含む請求項５に記載のフリップチップボンディング構造。
【請求項７】
前記拡散バリア層は０．５μｍ〜４μｍの厚さを持つ請求項５又は６に記載のフリップチップボンディング構造。
【請求項８】
前記銅含有柱層は３０μｍ〜１５０μｍの厚さを持つ請求項５から７のいずれか１項に記載のフリップチップボンディング構造。
【発明の詳細な説明】
【技術分野】
【０００１】
本発明は、フリップチップ実装方法に関し、特に、銅柱バンプを用いたフリップチップ実装のための構造に関するものである。
【背景技術】
【０００２】
フリップチップ、またはC4（Controlled Collapse Chip Connection）は、半導体デバイス（例えば集積回路チップやMEMS）をチップパッド上に堆積されている、はんだバンプを有する外部回路に相互接続する方法である。はんだバンプは、最終のウエハのプロセスのステップ中に、ウエハの上側のチップパッド上に堆積される。チップを外部回路（例えば、回路板または他のチップまたはウエハ）に実装するために、チップの上側が下に向くように裏返され、チップのパッドが外部回路に適合したパッドと位置合わせするように配置され、続いてはんだが流されて相互接続を完成する。
【０００３】
標準（球状）のバンプを用いた従来のフリップチップ実装方法は、以下の欠点を有する：１）ダイと基板間の不一致な間隔、２）縮小されたピッチがダイと基板間の間隔を減少する、３）基板のはんだマスクの開口が間隔を変える、且つ４）バンプの直径の変化が不一致なアンダーフィルを生じる。
【０００４】
逆に、ボール状のバンプの代わりに柱状のバンプを用いる柱バンプのフリップチップ実装方法は、以下の利点を有する：１）ダイと基板間の一致した間隔（剛体バンプ）、２）バンプの高さに変化のないファインピッチバンプであるため、ダイのサイズを減少する（例えば８０μｍのファインピッチ）、３）はんだマスクがないため、はんだマスク関連の欠陥をなくす、４）柱状のバンプを有する一致したアンダーフィル、且つ５）フレキシブルなパッド位置により、重大な設計の障壁を解決する。
【０００５】
特に、銅柱はんだバンプ（CPB）は、以下の利点を有する：１）より良い熱的／電気的性能、２）より高い電流容量（current carrying capacity）、３）より高いエレクトロマイグレーション耐性により、より長いバンプ寿命を有する、４）金型ボイド（molding voids）を減少する。即ち、銅柱バンプ間のより一致した間隙を有する。また、より低コストの基板は、銅柱制御のはんだ拡散（Cu-pillar controlled solder spreading）を用い、鉛フリーのしずく状の設計を除去して、ファインピッチのマスクなし（maskless）基板と銅ベアパッド（bare Cu pads）を用いることで可能となる。また、銅柱はんだバンプは、敏感なデバイス（例えばメモリチップ）のためのソフトエラー保護（soft error protection）、即ち、銅柱距離による“アルファ放射（Alpha emission）”保護を提供する。銅柱はんだバンプはまた、鉛フリー柱バンプも使用可能ということである。
【０００６】
はんだにおける銅の存在は、金属間化合物（IMC）の接合性にも影響する。銅含有のはんだ合金では、界面の金属間化合物（例えばスズ−銅−ニッケル）は、無電解アンダーバンプ金属（UBM、例えばニッケル−リン）に接着する。銅（例えばニッケル−スズ、またはニッケル−スズ−銀）がなければ、金属間化合物（例えば針状のNi3Sn4）は接合性を失い、無電解アンダーバンプ金属の界面（例えばニッケル−リン）を剥離する。
【０００７】
しかし、アニーリング及び電流ストレスの間、銅柱バンプ上の金属間化合物とカーケンダルボイド（Kirkendall void）成長に関する問題がある。スズのはんだ材料が用いられる時、銅柱からの十分な銅の提供は、銅とスズとの間の反応によって、例えばCu6Sn5とCu3Snの厚い金属間化合物を形成する。厚い金属間化合物層は、金属間化合物が脆性であるために、銅柱バンプの機械的強度を低下させる。金属間化合物は、ホタテガイの縁のように波打ち（scalloped）、界面を剥離する。より厚い（例えば２０mm）スズのはんだのために、より長いアニーリングプロセスと十分な銅のソース（source）がCu3Snを厚くし、Cu6Sn5のサイズも大きくなる。延性のはんだがより硬い金属間化合物へと全て転移すると、構造の剪断強度が低下する。また、より厚い金属間化合物は、不十分な接合性をもたらす。また、カーケンダルボイド（Kirkendall void）が、柱とCu3Sn界面で成長し、銅柱とCu3Sn間に不良界面と不十分な接触をもたらす。
【０００８】
よって、銅柱バンプ上の金属間化合物の良好な接合性のための新しい方法と構造と、信頼できる構造的完全性が必要とされる。
【図面の簡単な説明】
【０００９】
【図１】一実施例に基づいた銅柱バンプ上の金属間化合物の良好な接合性のための模範的な構造を示している。
【図２Ａ】もう１つの実施例に基づいた銅柱バンプ上の金属間化合物の良好な接合性のための模範的なプロセスを示している。
【図２Ｂ】もう１つの実施例に基づいた銅柱バンプ上の金属間化合物の良好な接合性のための模範的なプロセスを示している。
【図２Ｃ】もう１つの実施例に基づいた銅柱バンプ上の金属間化合物の良好な接合性のための模範的なプロセスを示している。
【図２Ｄ】もう１つの実施例に基づいた銅柱バンプ上の金属間化合物の良好な接合性のための模範的なプロセスを示している。
【図２Ｅ】もう１つの実施例に基づいた銅柱バンプ上の金属間化合物の良好な接合性のための模範的なプロセスを示している。
【図２Ｆ】もう１つの実施例に基づいた銅柱バンプ上の金属間化合物の良好な接合性のための模範的なプロセスを示している。
【図２Ｇ】もう１つの実施例に基づいた銅柱バンプ上の金属間化合物の良好な接合性のための模範的なプロセスを示している。
【図２Ｈ】もう１つの実施例に基づいた銅柱バンプ上の金属間化合物の良好な接合性のための模範的なプロセスを示している。
【図２Ｉ】もう１つの実施例に基づいた銅柱バンプ上の金属間化合物の良好な接合性のための模範的なプロセスを示している。
【図２Ｊ】もう１つの実施例に基づいた銅柱バンプ上の金属間化合物の良好な接合性のための模範的なプロセスを示している。
【図２Ｋ】もう１つの実施例に基づいた銅柱バンプ上の金属間化合物の良好な接合性のための模範的なプロセスを示している。
【図３Ａ】図２Ａ〜図２Ｋに示された銅柱バンプ上の金属間化合物の良好な接合性のためのプロセス後の模範的なフリップチップ実装構造と、もう１つの実施例に基づいたプリント回路板（ＰＣＢ）へのフリップチップ実装を示している。
【図３Ｂ】図２Ａ〜図２Ｋに示された銅柱バンプ上の金属間化合物の良好な接合性のためのプロセス後の模範的なフリップチップ実装構造と、もう１つの実施例に基づいたプリント回路板（ＰＣＢ）へのフリップチップ実装を示している。
【発明を実施するための形態】
【００１０】
本発明についての目的、特徴、長所が一層明確に理解されるよう、以下に実施形態を例示し、図面を参照しながら、詳細に説明する。
【００１１】
銅柱バンプ上の金属間化合物の良好な接合性のための新しい方法と構造が提供される。各図と実施例中、同様の参照番号が同様の素子を指すように用いられている。
【００１２】
図１は、一実施例に基づいた銅柱バンプ上の金属間化合物の良好な接合性のための模範的な構造を示している。前記構造は、パターン化デイジーチェーンを有する半導体ウエハ（例えばシリコン）１０２（デイジーチェーンは、短い金属線と接続されたビアのグループのことである）、金属線層１０３｛例えばアルミニウム、銅、またはアルミニウム銅合金（AlCu）｝、保護層（開口を有する）１０４、シード層１０６｛例えばチタン−タングステン合金／銅（TiW/Cu）、チタン／銅（Ti/Cu）、またはチタン／銅／ニッケル金（Ti/Cu/NiAu）など｝、銅柱１０８、拡散バリア層１１０｛例えばニッケル、ニッケルリンNi（P）、またはニッケルバナジウムNi（V）など｝、銅キャップ層１１２、はんだ層１１４｛例えばスズ−銀、スズ、またはスズ−銀（銅）Sn-Ag（Cu）：銅の重量＜０.３％、など｝を有する。
【００１３】
拡散バリア層１１０は、銅柱１０８からはんだ層１１４に拡散する銅をブロックする。拡散バリア層１１０がなければ、非常に厚い金属間化合物を銅柱１０８からの十分な銅のソースを有するはんだ層１１４の界面に形成することができ、弱い強度と不十分な接合性をもたらす。より良い濡れ性のために拡散バリア層１１０の上部に薄膜（例えば金）が堆積されることができる。
【００１４】
薄膜の銅キャップ層１１２は、限定された銅のソースを提供してはんだ層（例えばスズ）１１４と反応させ、拡散バリア層（例えばニッケル）１１０とも反応させる。銅キャップ層１１２は、リフローはんだ付けの後、約０.１μｍ〜１.５μｍの厚さを有して制御可能な金属間化合物｛例えば（Cu,Ni）xSny｝を形成することができる。リフローはんだ付けは、はんだペースト（粉状はんだとフラックスの粘着性混合物）がそれらの実装パッドに成分を一時的に保持し、その後、接合部をはんだ付けするためにそのアセンブリ（assembly）が注意深く加熱されるように用いられるプロセスである。前記アセンブリは、赤外線ランプによって加熱されるか、または注意深く制御されたオーブン（oven）を通過させることによって、またはホットエアーペンシル（hot air pencil）ではんだ付けされることができる。
【００１５】
リフロー後、金属間化合物層１１６が、銅キャップ層１１２、拡散バリア層１１０（例えばニッケル）と、はんだ層１１４（例えばスズ）の間に形成される。例えば、ニッケル拡散バリア層１１０とスズはんだ層１１４と併せて、銅−ニッケル−スズの金属間化合物層の厚さは、０.１μｍ〜１.５μｍの銅キャップ層で７μｍより小さく制御されることができる。銅−ニッケル−スズ金属間化合物層は、良好な界面接着を提供する。銅（例えばニッケル−スズまたはニッケル−スズ−銀）がなければ、金属間化合物（例えば針状のNi3Sn4）は、接合性を失い、界面（例えばニッケル−リン）を剥離する。
【００１６】
銅柱１０８は、約３０μｍ〜１５０μｍの厚さ（高さ）を有することができる。拡散バリア層１１０｛例えばニッケル、Ni（P）、またはNi（V）など｝は、電気めっきまたは無電解めっきのどちらかを用いてめっきされることができ、約０.５μｍ〜４μｍの厚さを有することができる。より良い濡れ性のための薄膜（例えば金）が拡散バリア層１１０の上部に堆積された場合、この薄膜は、約０.０１μｍ〜０.１μｍの厚さを有することができる。
【００１７】
はんだ層１１４は、Sn、SnAg、Sn-Pb、SnAgCu（銅の重量％は０.３％より小さい）、SnAgZn、SnZn、SnBi-In、Sn-In、Sn-Au、SnPb、SnCu、SnZnIn、またはSnAgSbなどで作られることができる。はんだの体積は熱アニールの間、変化しない。はんだ層１１４がスズ−銀の場合、良好な接合性を有する制御可能な（Cu,Ni）xSny 金属間化合物層が界面に形成される。Ag3Snは、エレクトロマイグレーション耐性が良好であるが、それでも銀の含有量を制御し、大きいサイズのAg3Sn形成を避ける必要がある。
【００１８】
図２Ａ〜図２Ｋは、もう１つの実施例に基づいた銅柱バンプ上の金属間化合物の良好な接合性のための模範的なプロセスを示している。図２Ａでは、半導体ウエハ１０２（例えばシリコン）上に保護層１０４が形成される。保護は、材料をもう１つの材料と一緒に用いる前にもう１つの材料との関連で材料を不動態（不活性）にするプロセスである。プロセスでは、半導体表面上の化学的活性と電気的活性の破壊原子価（broken bonds）は、飽和され、選択された元素と反応することによって不活性化される｛例えば、水素が表面上の破壊シリコン原子価（broken Si bonds）を保護し；シリコン表面に成長した酸素もそれを保護する｝。
【００１９】
シード層１０６（例えばTiW/Cu、Ti/Cu、またはTi/Cu/Ni/Auなど）が、図２Ｂに堆積される。図２Ｃではフォトレジスト層２０２が堆積され、図２Ｄではその一部が除去される。図２Ｅでは、めっき（例えば電気めっきまたは無電解めっき）によって銅柱層１０８が堆積される。図２Ｆでは、銅柱層１０８の拡散バリアである、拡散バリア層１１０｛例えばニッケル、Ni（P）、またはNi（V）など｝が、電気めっきまたは無電解めっきによって堆積される。選択的に、より良い濡れ性のための薄膜（例えば金）が拡散バリア層１１０の上部にめっきされることもできる。図２Ｇでは、薄膜の銅キャップ層１１２が拡散バリア層１１０の上にめっきされ、制限された銅のソースに提供されて、はんだ（例えばスズ）と拡散バリア層（例えばニッケル）１１０と反応させる。図２Ｈでは、はんだ層１１４（例えばスズ）が、銅キャップ層１１２の上に堆積され、図２Ｉでは、フォトレジストが除去される。図２Ｊでは、シード層１０６がエッチングされる。図２Ｋでは、拡散バリア層１１０とはんだ層１１４との間に良好な接合性を提供する金属間化合物層（例えばNi-Cu-Sn）１１６がリフロープロセスの間に形成される。
【００２０】
図３Ａ、図３Ｂは、図２Ａ〜図２Ｋに示されたように銅柱バンプ上の金属間化合物の良好な接合性のためのプロセス後に形成された模範的な構造と、もう１つの実施例に基づいたプリント回路板（PCB）へのフリップチップ実装を示している。図３Ａは、８μｍより小さい厚さのはんだ層１１４を有する構造を表しており、図３Ｂは、８μｍより大きい厚さのはんだ層１１４を有する構造を表している。図２Ｋに示された構造は、逆さに反転され、底部でプリント回路板（PCB）２０４に付着される。プリント回路板２０４は、導電層２０６とその上に拡散バリア層２０８を有し、金属間化合物層（例えばNi-Cu-Sn）２１０が形成される。金属間化合物層２１０は、プリント回路板側からもう１つの薄膜の銅キャップ層からも形成される。
【００２１】
はんだ層１１４は、Sn、SnAg、Sn-Pb、SnAgCu（銅の重量％＜０.３％）、SnAgZn、SnZn、SnBi-In、Sn-In、Sn-Au、SnPb、SnCu、SnZnIn、またはSnAgSb、または他の適合する材料で作られることができる。はんだ層１１４がもともと銅、例えばSnAgCu（SAC）、Sn-Cuなど、を含む場合、薄膜の銅キャップ層１１２は、ソース要素（source element）を提供し、拡散バリア層１１０とはんだ層１１４と反応させて（Cu,Ni）xSny金属間化合物を形成することができる。この（Cu,Ni）xSny金属間化合物は、はんだ接合に適合する。また、はんだの体積はリフローと他の熱アニールの後も変化しない。体積の変化は、信頼度の問題を招く可能性がある。
【００２２】
本発明の有利な特徴は、銅柱バンプ上の金属間化合物の良好な接合性と信頼できる構造的完全性を含む。当業者は、本発明に多くの実施例の変化があることがわかるであろう。
【００２３】
以上、本発明の好適な実施例を例示したが、これは本発明を限定するものではなく、本発明の精神及び範囲を逸脱しない限りにおいて、当業者であれば行い得る少々の変更や修飾を付加することが可能である。従って、本発明が請求する保護範囲は、特許請求の範囲を基準とする。
【符号の説明】
【００２４】
１０２  デイジーチェーン
１０３  金属線層
１０４  保護層
１０６  シード層
１０８  銅柱
１１０  拡散バリア層
１１２  銅キャップ層
１１４  はんだ層
１１６  金属間化合物層
２０２  フォトレジスト層
２０４  プリント回路板（PCB）
２０６  導電層
２０８  拡散バリア層
２１０  金属間化合物層
【図１】
2015135974.tif 000003
【図２Ａ】
2015135974.tif 000004
【図２Ｂ】
2015135974.tif 000005
【図２Ｃ】
2015135974.tif 000006
【図２Ｄ】
2015135974.tif 000007
【図２Ｅ】
2015135974.tif 000008
【図２Ｆ】
2015135974.tif 000009
【図２Ｇ】
2015135974.tif 000010
【図２Ｈ】
2015135974.tif 000011
【図２Ｉ】
2015135974.tif 000012
【図２Ｊ】
2015135974.tif 000013
【図２Ｋ】
2015135974.tif 000014
【図３Ａ】
2015135974.tif 000015
【図３Ｂ】
2015135974.tif 000016